ФЕРРОМАГНИТНОЕ СТЕКЛО
FERROMAGNETIC GLASS

Изобретение относится к составам ферромагнитных стекол, которые могут быть использованы в приборостроении.
2
2
3
Известно стекло, содержащее, мас. %: SiO 50,0-65,0; СаО 20,0-25,0; FeO 5,0-20,0; MnO 5,0-10,0 [1].
Задача изобретения состоит в снижении температуры варки ферромагнитного стекла.
2
2
3
2
2
3
Технический результат достигается тем, что ферромагнитное стекло, содержащее SiO, СаО, FeO, дополнительно содержит PbO и окисел щелочного металла, при следующем соотношении компонентов, мас. %: SiO 30,0-40,0; СаО 20,0-250,0; FeO 15,0-20,0; PbO 5,0-10,0; окисел щелочного металла 15,0-20,0.
В таблице приведены составы стекла.
Ферромагнитное стекло может быть сварено при температуре 1100±50°C в электропечах любой конструкции.
Источник информации
1. SU 984999, С03С 3/087, 1982.